(57)【特許請求の範囲】
【請求項１】
水溶性樹脂の存在下で合成された不溶性フェロシアン化物が、磁性体粒子とともに、水溶性樹脂で結着されていることを特徴とする磁性吸着剤粒子。
【発明の詳細な説明】
【技術分野】
【０００１】
本発明は、少なくともセシウムを含有する溶液から、効率良くセシウムを分離する方法に関するものである。
【背景技術】
【０００２】
セシウムは、試薬、光電変換素子、光学結晶、光学ガラス等の製造に用いられているレアメタルであり、地熱水等からセシウムを分離回収する技術は、資源確保の観点から重要である。また、原子力利用施設から発生する廃液中には放射性セシウムが含まれており、このものを効率良く分離する技術が開発されてきた。さらに２０１１年に起きた福島第一原子力発電所の事故においては、放射性セシウムが広範囲に飛散し、様々な物質に付着した放射性セシウムを分離する技術が必要となってきた。
【０００３】
放射線セシウムや重金属等の有害成分を含有する溶液からこれらを分離するため、様々な手法が検討されてきた。最も簡便には、活性炭やイオン交換樹脂等の吸着剤を利用する方法が広く用いられている。特に放射性セシウムの吸着剤としては、ゼオライト、結晶質四チタン酸、スメクタイト、不溶性フェロシアン化物、リンモリブデン酸アンモニウム、シリコチタネート等が古くから知られている。しかし、これらの吸着剤を溶液に添加して使用する場合、吸着剤を処理済みの溶液から分離する必要があり、具体的な方法として、吸着剤とセシウム含有溶液を一定時間接触させてから濾別する方法、吸着剤をカラムに充填して、その中にセシウム含有溶液を流す方法等がある。いずれの場合においても、セシウム含有溶液が何らかの夾雑物を含む場合には、予めこれらを除く必要があり、この除去作業は多大な労力を要する。結果として、夾雑物を含むセシウム溶液から、これまで知られてきた吸着剤単体を用いる方法によりセシウムを分離することは極めて困難であった。
【０００４】
一方、近年、超伝導磁石や高勾配磁気分離技術が進歩してきたため、磁性を利用して溶液中の有害成分を分離する技術の実用性が高まり、注目を集めるようになってきた。具体的な手法としては、有害成分自体に磁性を持たせる方法、有害成分と磁性体粒子を混合しておいて凝集剤を加え、磁性のあるフロックを形成する方法、活性炭やゼオライトのような吸着剤に磁性を持たせる方法がある。
【０００５】
このうち、有害成分自体に磁性を持たせる方法は汎用性に欠ける。また磁性のあるフロックを形成する方法は、大量の磁性体粒子と凝集剤を必要とすることが多く、むしろ処理が煩雑になるという問題がある。一方、吸着剤に磁性を持たせる方法は、有害成分を効果的に吸着できるというメリットが期待できるものの、吸着剤本来の吸着能力を落とすことなく高い磁性を持たせ、安価に製造する実用的な方法がまだない。
【０００６】
例えば、磁性体の核とこの核を覆いかつ金属イオンを吸着する外皮とを有する磁性吸着剤が提案されている（特許文献１参照）。この吸着剤は、直径１〜１０ｍｍの球状磁性体に対して、金属イオン吸着基を持つ高分子化合物を吹き付け、乾燥させて合成されており、吹き付けにおける材料ロスが大きいため高価であり、実用性がない。別のタイプとして、直径１〜１０ｍｍの球状磁性体に対して、アルミノ珪酸塩の結晶としてゼオライトを生成させた吸着剤も示されているが、比表面積が極めて小さいため、吸着容量が低いという問題点がある。また、多孔質ガラスビーズ、シリカゲル、アルミナ、ゼオライト等の無機系多孔質物質に磁性金属と有機物質を担持させ、有機物を熱分解して吸着性能を発現させるタイプの磁性吸着剤が提案されている（特許文献２参照）。この吸着剤においては、担磁のために無機系多孔質物質を鉄系化合物の溶液に含浸させた後、熱処理を施している。操作が煩雑なため製造コストが高いうえ、鉄系化合物の吸着量には限界があるため、高い磁性を持たせることができず、実用性がない。さらに、シリカゲル、ゼオライト、活性炭等の多孔質吸着剤に酸化鉄を化合させる方法が提案されている（特許文献３参照）。しかしながら、この方法の場合には磁性吸着剤の担持量が低く、磁気による回収を効率良く行うためには多量の酸化鉄を化合させる必要があるため、結果として吸着容量が著しく低下し、製造コストも高くなるという問題がある。加えて、ゼオライトと磁性体粒子を接着剤（セメント）で結合させた磁性吸着剤も提案されている（特許文献４、５参照）。接着剤にセメントを用いているため、強度を確保するために長期にわたる蒸気乾燥が必要となり、製造上の問題が大きい。
【先行技術文献】
【特許文献】
【０００７】
【特許文献１】特開平１０−９９８４３号公報
【特許文献２】特開２００２−２３３７５４号公報
【特許文献３】特開２００５−１３７９７３号公報
【特許文献４】特開平１−１９４９４０号公報
【特許文献５】特開２００５−１７７７０９号公報
【発明の概要】
【発明が解決しようとする課題】
【０００８】
本発明の課題は、セシウムを含有する溶液から、磁気分離技術を用いて効率良くこれら有害成分を分離することが可能であり、かつ比較的簡単な手法により製造可能な磁性吸着剤粒子を提供することにある。
【課題を解決するための手段】
【０００９】
上記課題を鋭意研究し、水溶性樹脂の存在下で合成された不溶性フェロシアン化物が、磁性体粒子とともに、水溶性樹脂で結着されていることを特徴とする磁性吸着剤粒子を用いることにより、セシウムを含有する溶液から効率良くセシウムを分離することができることを見出して、本発明に到達した。
【発明の効果】
【００１０】
本発明においては、水溶性樹脂の存在下で合成された不溶性フェロシアン化物が、磁性体粒子とともに、水溶性樹脂で結着されていることを特徴とする磁性吸着剤粒子をセシウム含有溶液に分散させたのち、磁気分離により回収する。セシウム吸着性化合物である不溶性フェロシアン化物を含有する磁性吸着剤粒子は、速やかにセシウムを吸着することができるので吸着処理時間は短くて済む。また、セシウム含有溶液が夾雑物を含んでいても、予めこれらを除くことなく吸着処理を行い、セシウムを吸着した磁性吸着剤粒子だけを磁気分離により回収することができる。夾雑物が汚泥、土壌、焼却灰等に由来する物質であっても、磁気分離には何ら影響しない。その結果、本発明においてはセシウム含有溶液から、極めて短時間かつ簡単な操作によりセシウムを分離することが可能になる。
【発明を実施するための形態】
【００１１】
本発明に用いられる磁性体粒子としては特に制限はなく、磁性を示すあらゆる材料を用いることができる。例えば鉄、ニッケル、コバルト等の金属またはこれらを主成分とする磁性合金の粉末、四三酸化鉄、三二酸化鉄、コバルト添加酸化鉄、バリウムフェライト、ストロンチウムフェライト等の金属酸化物系磁性体の粉末が挙げられる。磁性体粒子の粒径は０．１〜１００μｍが好ましい。０．１μｍ未満では、取り扱いに困難が生じることがあり、１００μｍを超えると、セシウム吸着性化合物との混合がスムースに進まない場合がある。本発明の磁性吸着剤粒子におけるこれら磁性体粒子の含有率は１０〜８０質量％が好ましく、特に２０〜７０質量％となるようにするのが好ましい。含有率が１０質量％を下回ると磁気分離の効率が低下するので好ましくない。また、含有率が８０質量％を上回ると、セシウム吸着性化合物の含有率が低くなるため、セシウム吸着性が低下するので好ましくない。
【００１２】
本発明に係るセシウム吸着性化合物としては、少なくとも水溶性樹脂の存在下に合成した不溶性フェロシアン化物を用いる。本発明においては、この不溶性フェロシアン化物とともに、モルデナイト、クリノプチロライト、アナルサイム、シャバサイト、フェリエライト等の天然ゼオライト、ゼオライトＡ（Ａ型）、ゼオライトＸ（Ｘ型）、フィリップサイト（Ｐ型）等の人工ゼオライト、結晶質四チタン酸、スメクタイト、上記の方法で合成したもの以外の不溶性フェロシアン化物、リンモリブデン酸アンモニウム、リンタングステン酸アンモニウム、シリコチタネート、黒雲母、白雲母、金雲母、鉄雲母等の天然雲母やＮａ型合成雲母等の合成雲母の雲母類、バーミキュライト等を併用しても良い。
【００１３】
【００１４】
水溶性樹脂の存在下に合成した不溶性フェロシアン化物とその他のセシウム吸着性化合物を併用する場合において、その他のセシウム吸着性化合物を粉体として入手し、磁性体粒子およびバインダーと結着させて本発明の磁性体粒子を得る場合、セシウム吸着性化合物の粒径は０．１〜１００μｍが好ましい。０．１μｍ未満では、取り扱いに困難が生じることがあり、１００μｍを超えると、磁性体粒子との混合がスムースに進まない場合がある。本発明の磁性吸着剤粒子におけるこれらセシウム吸着性化合物の含有率は１０〜８０質量％が好ましく、特に２０〜７０質量％となるようにするのが好ましい。含有率が１０質量％を下回るとセシウムの吸着効率が低下するので好ましくない。また８０質量％を上回ると、磁性体粒子の含有率が低くなるために磁気分離の効率が低下するので好ましくない。
【００１５】
本発明に用いられる不溶性フェロシアン化物は、セシウムに対する選択性が高いことから好ましく用いられる。不溶性フェロシアン化物の具体例としては例えば、一般式［Ｍ]ａ[Ｆｅ(ＣＮ)６]ｂ（ただし、ＭはＣｕ、Ｃｏ、Ｎｉ、Ｚｎ、Ｃｄ、Ｍｎ、Ｆｅ等の遷移金属であり、ａとｂはＭの価数×ａ＝４×ｂを満たす整数である）で表わされるフェロシアン化物、またはこれらのＭの一部が、一価の陽イオンにより置換されているフェロシアン化物や遷移金属がＭｏ、Ｔｉ、Ｗ等の酸化物で置き換わったフェロシアン化物で、水に不溶のものを挙げることができる。これらの中では、ＭとしてＣｕ、Ｃｏ、Ｎｉ、Ｆｅの少なくとも１種を含有する不溶性フェロシアン化物が、高いセシウム吸着性を有することから好ましい。
【００１６】
本発明に用いられる水溶性樹脂としては、具体的には例えば、デンプン、ゼラチン、キトサン類、ポリビニルアルコール系樹脂（ポリビニルアルコール、カチオン変性ポリビニルアルコール、アニオン変性ポリビニルアルコール、シラノール変性ポリビニルアルコール、エチレン−ポリビニルアルコール共重合体、ポリビニルアセタール等）、セルロース系樹脂（メチルセルロース、エチルセルロース、ヒドロキシエチルセルロース、カルボキシメチルセルロース、ヒドロキシプロピルセルロース、ヒドロキシエチルメチルセルロース、ヒドロキシプロピルメチルセルロース等）、ポリアクリル酸系樹脂、ポリアクリルアミド、ポリビニルピロリドン、ポリエチレンオキシド、ポリプロピレンオキシド等の有機系水溶性樹脂を挙げることができる。また、本発明の磁性吸着剤粒子を製造するに当たり、本発明に係る不溶性フェロシアン化物と磁性体粒子を結着させるバインダーとして、上記水溶性樹脂と共に造粒、成形分野において知られているバインダーを併用することができる。具体的には例えば、ポリウレタン系エマルジョン、ポリアクリル酸エステル系エマルジョン、ポリ酢酸ビニル系エマルジョン、ポリ（エチレン／酢酸ビニル）共重合エマルジョン、ポリ（スチレン／ブタジエン）共重合エマルジョン、ポリ塩化ビニル系樹脂エマルジョン、シリコーン樹脂エマルジョン等の有機系水性樹脂エマルジョン、ポリアクリル酸系樹脂、ポリアクリルアミド、ポリビニルピロリドン、ポリエチレンオキシド、ポリプロピレンオキシド等の有機系水溶性樹脂、尿素樹脂、エポキシ樹脂、ポリウレタン樹脂、ニトリルゴム等の有機系非水系樹脂を挙げることができる。
【００１７】
これらのバインダーの中で、本発明の磁性吸着剤粒子における不溶性フェロシアン化物を包含するセシウム吸着性化合物の吸着能の悪化が比較的少なく、容易に磁性体粒子にセシウム吸着性化合物を接着させることができることから、水性樹脂エマルジョン、耐水化された水溶性樹脂が好ましく用いられる。
【００１８】
水性樹脂エマルジョンの中でも耐水性の高い磁性吸着剤粒子を与えることから、ポリ（スチレン／ブタジエン）共重合体エマルジョン、ポリ塩化ビニル系樹脂エマルジョン、シリコーン樹脂エマルジョンがより好ましく用いられ、さらに好ましくは、放射性セシウムを夾雑物から効率良く抽出するため、放射性セシウムを含有する液を加熱する場合においても使用可能な耐熱性を有するポリ塩化ビニル系樹脂エマルジョン、シリコーン樹脂エマルジョンが好適に用いられる。
【００１９】
水溶性樹脂においては、磁性体粒子とセシウム吸着性化合物の双方に親和性を持って安定な磁性吸着剤粒子を形成できる点からポリビニルアルコール系樹脂が好ましい。また、その中でも耐水性の点でエチレン−ポリビニルアルコール共重合体がより好ましい。耐水化処理法としては特に制限はなく、各種アルデヒド化合物、メチロール化合物、エポキシ化合物、イソシアネート化合物による架橋反応等を利用することができる。
【００２０】
本発明の磁性吸着剤粒子におけるバインダーの含有率は５〜５０質量％が好ましく、特に１０〜３０質量％となるようにするのが好ましい。含有率が５質量％を下回ると磁性吸着剤粒子の物理的強度が低下して、磁性吸着剤粒子が分解しやすくなるので好ましくない。含有率が５０質量％を上回ると、セシウムの吸着効率が低下するので好ましくない。水溶性樹脂には耐水化処理を施しても良い。
【００２１】
本発明の磁性吸着剤粒子の製造方法としては、磁性体粒子とセシウム吸着性化合物とをバインダー溶液またはエマルジョンと共に混合、乾燥、粉砕する方法がある。別の方法として、磁性体粒子とセシウム吸着性化合物とをモノマーと共に塊状重合させ、乾燥、粉砕する方法もあるが、製造工程の制御のしやすさやコストの点から、前者の方法が有利である。各工程において用いられる装置について、特に制限はない。
【００２２】
セシウム吸着性化合物として不溶性フェロシアン化物を用いる場合には、予め合成し乾燥しておいた不溶性フェロシアン化物を、磁性体粒子およびバインダーと共に混合、乾燥、粉砕することにより磁性吸着剤を得ることもできるが、不溶性フェロシアン化物をバインダーの存在下に合成し乾燥せずに、そのまま磁性体粒子と混合、乾燥、粉砕する方法を取ることもできる。後者の方法においてバインダーとして水溶性樹脂を用いると、不溶性フェロシアン化物が微粒子の状態で安定に存在し、その比表面積が大きくなることから高いセシウム吸着能が発現するので有利であるので、本発明においてはセシウム吸着性化合物として水溶性樹脂の存在下でされた不溶性フェロシアン化物を用いる。水溶性樹脂の存在下に不溶性フェロシアン化物を合成するには、水溶性樹脂の溶液に可溶性フェロシアン化物を溶かしておき、攪拌しつつここへ遷移金属イオン溶液を添加するか、あるいは逆に、水溶性樹脂の溶液に遷移金属イオンを溶かしておき、攪拌しつつここへ可溶性フェロシアン化物溶液を添加すれば良い。水溶性樹脂の溶液に遷移金属イオンを溶かすと、ゲル状物が分離することがあるので、前者の合成法が好ましい。
【００２３】
セシウムを含む溶液と本発明の磁性吸着剤粒子の接触方法としては、溶液に磁性吸着剤粒子を投入して攪拌するバッチ処理が、簡便な装置で実施できるので好ましい。攪拌方法としては、攪拌羽根で攪拌する方法、エアレーション等曝気による方法、電磁石制御により磁性体粒子を攪拌する方法等を例示することができる。セシウムを含む溶液と磁性吸着剤粒子の接触時間は、１０分〜２時間が好ましい。接触時間が１０分より短いと、セシウムの吸着が不十分となることがある。２時間より長く接触させても、吸着がすでに平衡に達しているため作業効率上好ましくないうえに、長時間の攪拌が磁性吸着剤粒子の機械的な強度に悪影響を与えることがある。
【００２４】
セシウムを含む溶液に対する、本発明の磁性吸着剤粒子の添加量に制限はなく、セシウムが目的とするレベルまで除去される添加量を、セシウムの濃度に応じて実験的に定めれば良い。例えばセシウム濃度が０．００１質量％（１０ｐｐｍ）の場合、９０％以上のセシウムを分離するためには、磁性吸着剤粒子に含まれるセシウム吸着性化合物のセシウム吸着容量が、被処理液内に存在するセシウム量の２〜１００倍となるように加えることが好ましい。磁性吸着剤粒子量が２倍を下回るとセシウムの除去が不十分となることがある。また、１００倍以上を加えてもセシウム除去レベルには変化がなく、不経済であると共に、場合によっては攪拌や磁気分離作業に対して支障となることがある。
【００２５】
セシウムを吸着した磁性吸着剤粒子は、永久磁石、電磁石、超電導磁石によって短時間に集磁され、セシウムが除かれた溶液から分離される。用いられる磁気分離装置に関して特に制限はない。
【実施例】
【００２６】
以下に、本発明を実施例により詳細に説明するが、本発明は実施例に限定されるものでない。なお、実施例中の百分率は、質量基準である。
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【００６６】
【００６７】
【００６８】
＜参考磁性吸着剤粒子１の製造＞
平均粒径５μｍの四三酸化鉄（１ｇ）とフェロシアン化鉄（大日精化工業（株）；ＭＩＬＯＲＩ  ＢＬＵＥ  ９０５；０．３５ｇ）を、シラノール変性ポリビニルアルコール（（株）クラレ；Ｒ１１３０）１０％水溶液２．３ｇと共に乳鉢で混練し、シャーレに広げて８０℃で３時間乾燥させた。得られた乾燥固形物をミニブレンダーで粉砕して、参考磁性吸着剤粒子１を１．４ｇ得た。
【００６９】
＜参考磁性吸着剤粒子２の製造＞
シラノール変性ポリビニルアルコールを固形分量で同量のポリウレタン樹脂（ＤＩＣ（株）製；ハイドランＣＰ−７０２０）に置き換える他は、参考磁性吸着剤粒子１の製造と同様に操作して、参考磁性吸着剤粒子２を１．３ｇ得た。
【００７０】
＜参考磁性吸着剤粒子３の製造＞
シラノール変性ポリビニルアルコールを固形分量で同量のポリウレタン樹脂（ＤＩＣ（株）製；ハイドランＷＬＳ−２０６）に置き換える他は、参考磁性吸着剤粒子１の製造と同様に操作して、参考磁性吸着剤粒子３を１．３ｇ得た。
【００７１】
＜参考磁性吸着剤粒子４の製造＞
フェロシアン化鉄をフェロシアン化ニッケル（合成品；０．３５ｇ）に置き換える他は、参考磁性吸着剤粒子１の製造と同様に操作して、参考磁性吸着剤粒子４を１．３ｇ得た。
【００７２】
＜参考磁性吸着剤粒子５の製造＞
フェロシアン化鉄をリンモリブデン酸アンモニウム水和物（和光純薬工業（株）；０．３５ｇ）に置き換える他は、参考磁性吸着剤粒子１の製造と同様に操作して、参考磁性吸着剤粒子５を１．３ｇ得た。
【００７３】
＜参考磁性吸着剤粒子６の製造＞
フェロシアン化鉄をリンタングステン酸アンモニウム３水和物（和光純薬工業（株）；０．３５ｇ）に置き換える他は、参考磁性吸着剤粒子１の製造と同様に操作して、参考磁性吸着剤粒子６を１．３ｇ得た。
【００７４】
＜磁性吸着剤粒子７の製造＞
シラノール変性ポリビニルアルコール（（株）クラレ；Ｒ１１３０）１０％水溶液２．３ｇに、フェロシアン化カリウム３水和物（０．４２ｇ）の水溶液１．７ｍｌを加え、攪拌しつつ硫酸ニッケル６水和物（０．２６ｇ）の水溶液１ｍｌを添加し、１０分かき混ぜて、不溶性フェロシアン化物を合成した。その後、平均粒径５μｍの四三酸化鉄（１ｇ）を加えてさらに５分かき混ぜ、シャーレに広げて８０℃で３時間乾燥させた。得られた乾燥固形物をミニブレンダーで粉砕して、磁性吸着剤粒子７を１．４ｇ得た。
【００７５】
＜磁性吸着剤粒子８の製造＞
硫酸ニッケル６水和物を硫酸第一鉄７水和物（０．２８ｇ）に置き換える他は、磁性吸着剤粒子７の製造と同様に操作して、磁性吸着剤粒子８を１．４ｇ得た。
【００７６】
＜比較吸着剤粒子１の製造＞
四三酸化鉄をシリカゲル（メルク（株）製；シリカゲル６０）に置き換える他は、参考磁性吸着剤粒子１の製造と同様に操作して、比較吸着剤粒子１を１．３ｇ得た。
【００７７】
＜比較吸着剤粒子２の製造＞
フェロシアン化鉄を加えない点を除いては、参考磁性吸着剤粒子１の製造と同様に操作して、比較吸着剤粒子２を１．２ｇ得た。
【００７８】
参考例１
塩化セシウム６．３３ｍｇを蒸留水５００ｍｌに溶かして、セシウム濃度が０．００１％（１０ｐｐｍ）の水溶液を調製した。この液５０ｍｌに参考磁性吸着剤粒子１を１００ｍｇ加え、３０分攪拌した。容器の底に磁石を当てて磁性吸着剤粒子を集め、水相をデカンテーションにより別のビーカーに移した。この水相のセシウム濃度をＩＣＰ−ＭＳで求めたところ１．５ｐｐｍであり、８５％のセシウムが分離されていた。
【００７９】
参考例２
参考磁性吸着剤粒子１の替わりに参考磁性吸着剤粒子２を用いる以外は、参考例１と同様に操作した。セシウムの分離率は８２％であった。
【００８０】
参考例３
参考磁性吸着剤粒子１の替わりに参考磁性吸着剤粒子３を用いる以外は、参考例１と同様に操作した。セシウムの分離率は８１％であった。
【００８１】
参考例４
参考磁性吸着剤粒子１の替わりに参考磁性吸着剤粒子４を用いる以外は、参考例１と同様に操作した。セシウムの分離率は９１％であった。
【００８２】
参考例５
参考磁性吸着剤粒子１の替わりに参考磁性吸着剤粒子５を用いる以外は、参考例１と同様に操作した。セシウムの分離率は７５％であった。
【００８３】
参考例６
参考磁性吸着剤粒子１の替わりに参考磁性吸着剤粒子６を用いる以外は、参考例１と同様に操作した。セシウムの分離率は７０％であった。
【００８４】
実施例１
参考磁性吸着剤粒子１の替わりに磁性吸着剤粒子７を用いる以外は、参考例１と同様に操作した。セシウムの分離率は９９％であった。
【００８５】
実施例２
参考磁性吸着剤粒子１の替わりに磁性吸着剤粒子８を用いる以外は、参考例１と同様に操作した。セシウムの分離率は９８％であった。
【００８６】
比較例１
参考磁性吸着剤粒子１の替わりに比較吸着剤粒子１を用い、濾紙を用いた濾過操作によって水相と比較吸着剤粒子１の分離を行う以外は、参考例１と同様に操作した。セシウムの分離率は８１％であった。
【００８７】
比較例２
参考磁性吸着剤粒子１の替わりに比較吸着剤粒子２を用いる以外は、参考例１と同様に操作した。セシウムの分離率は０％であった。
【００８８】
参考例１〜６及び実施例１、２の結果から、本発明によればセシウムを含有する水相から、簡単な操作により短時間にセシウムを分離できることが分かる。参考例１と比較例１、２の結果から、磁気分離を用いて簡単にセシウムを分離するためには、吸着剤に磁性体粒子とセシウム吸着性化合物の両方を含めることが必須であることが分かる。また参考例１、４と５、６の比較からセシウム吸着性化合物としては不溶性フェロシアン化物が好ましいこと、さらに参考例１と実施例２の比較、参考例４と実施例１の比較から、不溶性フェロシアン化物が水溶性樹脂の存在下に製造されているとさらに高いセシウム分離率が果たせることが分かる。
【００８９】
【００９０】
【００９１】
【００９２】
【００９３】
【００９４】
【００９５】
【００９６】
【００９７】
【００９８】
【００９９】
【０１００】
【０１０１】
【０１０２】
【０１０３】
【０１０４】
【０１０５】
【０１０６】
【０１０７】
【０１０８】
【０１０９】
【０１１０】
【０１１１】
【０１１２】
【０１１３】
【０１１４】
【０１１５】
【０１１６】
【０１１７】
【０１１８】
【０１１９】
【０１２０】
【０１２１】
【０１２２】
【０１２３】
【０１２４】
【０１２５】
【０１２６】
【０１２７】
【０１２８】
【０１２９】
【０１３０】
【０１３１】
【０１３２】
【０１３３】
【０１３４】
【０１３５】
【０１３６】
【０１３７】
【０１３８】
【０１３９】
【０１４０】
【０１４１】
【０１４２】
【０１４３】
【０１４４】
【０１４５】
【０１４６】
【０１４７】
【０１４８】
【０１４９】
【０１５０】
【０１５１】
【要約】
【課題】セシウムを含有する溶液から、効率良く分離する方法を提供することにある。
【解決手段】磁性体粒子、セシウム吸着性化合物、バインダーを含有する複合体からなる磁性吸着剤を用いてセシウムを分離する。
【選択図】なし